(57)【要約】      （修正有）【課題】吐出口形成部材の表面に設けられた撥液層への液体の固着が長期間にわたって抑制される液体吐出ヘッドを提供する。【解決手段】液体を吐出する吐出口５が形成された吐出口形成部材４を有する液体吐出ヘッドであって、吐出口形成部材４の表面に、（ａ）フッ素含有基を有する加水分解性シラン化合物とカチオン重合性基を有する加水分解性シラン化合物との縮合物と、（ｂ）カチオン重合性基とエチレンオキシド鎖を有する化合物と、を含む組成物の硬化層７を有することを特徴とする液体吐出ヘッド。【選択図】図３
2019025911.tif 000002
【特許請求の範囲】
【請求項１】
液体を吐出する吐出口が形成された吐出口形成部材を有する液体吐出ヘッドであって、
前記吐出口形成部材の表面に、（ａ）フッ素含有基を有する加水分解性シラン化合物とカチオン重合性基を有する加水分解性シラン化合物との縮合物と、（ｂ）カチオン重合性基とエチレンオキシド鎖を有する化合物と、を含む組成物の硬化層を有することを特徴とする液体吐出ヘッド。
【請求項２】
前記（ｂ）カチオン重合性基とエチレンオキシド鎖を有する化合物がカチオン重合性基を片末端に有する請求項１に記載の液体吐出ヘッド。
【請求項３】
前記（ｂ）カチオン重合性基とエチレンオキシド鎖を有する化合物が下記式（１）〜（８）で表される化合物のいずれかである請求項１に記載の液体吐出ヘッド。
【化１】
2019025911.tif 000025
【化２】
2019025911.tif 000026
【化３】
2019025911.tif 000027
【化４】
2019025911.tif 000028
【化５】
2019025911.tif 000029
【化６】
2019025911.tif 000030
【化７】
2019025911.tif 000031
【化８】
2019025911.tif 000032
（式（１）〜（８）中、ｍは０以上の整数、ｎは２以上１０以下の整数、ｌおよびｐは１以上の整数、ＲおよびＲ１は水素原子又はアルキル基、Ｒ２はアルキレン基である。）
【請求項４】
前記吐出口形成部材が、光カチオン重合開始剤とカチオン重合性基を有する感光性樹脂とを含む組成物の硬化物である請求項１から３のいずれか１項に記載の液体吐出ヘッド。
【請求項５】
前記フッ素含有基を有する加水分解性シラン化合物のフッ素含有基は、パーフルオロアルキル基またはパーフルオロポリエーテル基である請求項１から４のいずれか１項に記載の液体吐出ヘッド。
【請求項６】
前記組成物中の、前記（ｂ）カチオン重合性基とエチレンオキシド鎖を有する化合物のモル数は、前記フッ素含有基を有する加水分解性シラン化合物のモル数の等倍以下である請求項１から５のいずれか１項に記載の液体吐出ヘッド。
【請求項７】
前記組成物中の、前記（ｂ）カチオン重合性基とエチレンオキシド鎖を有する化合物の含有量は、前記（ａ）フッ素含有基を有する加水分解性シラン化合物とカチオン重合性基を有する加水分解性シラン化合物との縮合物に対して０．０５質量％以上、３質量％以下である請求項１から６のいずれか１項に記載の液体吐出ヘッド。
【請求項８】
請求項１から７のいずれか１項に記載の液体吐出ヘッドを用い、電荷を有する分散剤若しくは樹脂で分散させた顔料を含む液体、又は、表面に電荷を有する基が直接若しくは原子団を介して結合している自己分散顔料を含む液体を、前記液体吐出ヘッドから吐出することにより記録媒体に画像を記録する記録方法。
【請求項９】
液体を吐出する吐出口が形成された吐出口形成部材を有する液体吐出ヘッドの製造方法であって、
前記吐出口形成部材となる層を形成する工程と、
前記吐出口形成部材となる層上に、（ａ）フッ素含有基を有する加水分解性シラン化合物とカチオン重合性基を有する加水分解性シラン化合物との縮合物と、（ｂ）カチオン重合性基とエチレンオキシド鎖を有する化合物と、を含む組成物の層を形成する工程と、
前記吐出口形成部材となる層と前記組成物の層に前記吐出口を形成する工程と、
を有することを特徴とする液体吐出ヘッドの製造方法。
【請求項１０】
前記（ｂ）カチオン重合性基とエチレンオキシド鎖を有する化合物がカチオン重合性基を片末端に有する請求項９に記載の液体吐出ヘッドの製造方法。
【請求項１１】
前記（ｂ）カチオン重合性基とエチレンオキシド鎖を有する化合物が下記式（１）〜（８）で表される化合物のいずれかである請求項９に記載の液体吐出ヘッドの製造方法。
【化９】
2019025911.tif 000033
【化１０】
2019025911.tif 000034
【化１１】
2019025911.tif 000035
【化１２】
2019025911.tif 000036
【化１３】
2019025911.tif 000037
【化１４】
2019025911.tif 000038
【化１５】
2019025911.tif 000039
【化１６】
2019025911.tif 000040
（式（１）〜（８）中、ｍは０以上の整数、ｎは２以上１０以下の整数、ｌおよびｐは１以上の整数、ＲおよびＲ１は水素原子又はアルキル基、Ｒ２はアルキレン基である。）
【請求項１２】
前記フッ素含有基を有する加水分解性シラン化合物のフッ素含有基は、パーフルオロアルキル基またはパーフルオロポリエーテル基である請求項９から１１のいずれか１項に記載の液体吐出ヘッドの製造方法。
【請求項１３】
前記組成物中の、前記（ｂ）カチオン重合性基とエチレンオキシド鎖を有する化合物のモル数は、前記フッ素含有基を有する加水分解性シラン化合物のモル数の等倍以下である請求項９から１２のいずれか１項に記載の液体吐出ヘッドの製造方法。
【請求項１４】
前記組成物中の、前記（ｂ）カチオン重合性基とエチレンオキシド鎖を有する化合物の含有量は、前記（ａ）フッ素含有基を有する加水分解性シラン化合物とカチオン重合性基を有する加水分解性シラン化合物との縮合物に対して０．０５質量％以上、３質量％以下である請求項９から１３のいずれか１項に記載の液体吐出ヘッドの製造方法。
【請求項１５】
前記吐出口形成部材となる層が、光カチオン重合開始剤とカチオン重合性基を有する感光性樹脂とを含み、前記吐出口を形成する工程において、前記吐出口形成部材となる層と前記組成物の層とを一括で露光及び現像することにより前記吐出口を形成する請求項９から１４のいずれか１項に記載の液体吐出ヘッドの製造方法。
【発明の詳細な説明】
【技術分野】
【０００１】
本発明は、液体を吐出する液体吐出ヘッドに関し、具体的には記録媒体にインクを吐出することにより記録を行うインクジェット記録ヘッドに関する。
【背景技術】
【０００２】
インクジェット記録ヘッドに代表される液体吐出ヘッドは、一般に、液体を吐出するために利用されるエネルギーを発生するエネルギー発生素子を備えた基板と、液体を吐出する吐出口を形成する吐出口形成部材とを備えている。
【０００３】
この液体吐出ヘッドでは、吐出口形成部材の表面状態が液体の吐出性能に大きな影響を及ぼす。そのため、吐出口形成部材の表面に撥液層を形成することで、液体の付着を抑制し表面状態を一様に保つようにしている。このような撥液層としては、特許文献１に記載されているような、フッ素含有基を有する加水分解性シラン化合物とカチオン重合性基を有する加水分解性シラン化合物との縮合物を含む層が挙げられる。
【０００４】
ところで、近年、記録品位の更なる向上のため、吐出される液体に様々な材料が添加されるようになり、その結果、従来想定されていなかったメカニズムによる液体の撥液層への固着が生じる傾向にある。例えば、記録品位向上を目的として、高濃度の顔料を分散させたインクが使用されることがある。そして、このようなインクを使用して液体吐出ヘッドを長期間稼働させた場合には、撥液層の表面の静電荷の局所的な分布によりインク中の顔料が凝集し固着しやすい。
【０００５】
そこで、特許文献１には、撥液層にカーボンブラック等の導電性コンパウンドを添加することにより、撥液層を無帯電化し、インクの固着を抑制することが記載されている。
【先行技術文献】
【特許文献】
【０００６】
【特許文献１】特表２００７−５１８５８７号公報
【特許文献２】特開２０１１−２０６６２８号公報
【発明の概要】
【発明が解決しようとする課題】
【０００７】
しかしながら、導電性コンパウンドを添加した撥液層では、長期間にわたってインクの固着を抑制することが困難であることが本発明者の検討によって判明した。撥液層の表面は、インクを取り除くため液体による洗浄操作やゴムブレードによる拭き取り操作が定期的になされているが、これらの操作によって導電性コンパウンドが脱落し、帯電防止性が低下するためと考えられる。
【０００８】
本発明の目的は上記課題を解決するものである。すなわち、液体吐出ヘッドの吐出口形成部材の表面に設けられた撥液層の帯電防止性を維持することで、撥液層への液体の固着が長期間にわたって抑制される液体吐出ヘッド及びその製造方法を提供することである。
【０００９】
本発明の他の目的は、液体吐出ヘッドの撥液層への液体の固着が抑制され、高い記録品位を長期間にわたって維持することができる記録方法を提供することである。
【課題を解決するための手段】
【００１０】
本発明によれば、液体を吐出する吐出口が形成された吐出口形成部材を有する液体吐出ヘッドであって、前記吐出口形成部材の表面に、（ａ）フッ素含有基を有する加水分解性シラン化合物とカチオン重合性基を有する加水分解性シラン化合物との縮合物と、（ｂ）カチオン重合性基とエチレンオキシド鎖を有する化合物と、を含む組成物の硬化層を有することを特徴とする液体吐出ヘッドが提供される。
【００１１】
また本発明によれば、電荷を有する分散剤若しくは樹脂で分散させた顔料を含む液体、又は、表面に電荷を有する基が直接若しくは原子団を介して結合している自己分散顔料を含む液体を、上記液体吐出ヘッドから吐出することにより記録媒体に画像を記録する記録方法が提供される。
【００１２】
さらにまた本発明によれば、液体を吐出する吐出口が形成された吐出口形成部材を有する液体吐出ヘッドの製造方法であって、前記吐出口形成部材となる層を形成する工程と、前記吐出口形成部材となる層上に、（ａ）フッ素含有基を有する加水分解性シラン化合物とカチオン重合性基を有する加水分解性シラン化合物との縮合物と、（ｂ）カチオン重合性基とエチレンオキシド鎖を有する化合物と、を含む組成物の層を形成する工程と、前記吐出口形成部材となる層と前記組成物の層に前記吐出口を形成する工程と、を有することを特徴とする液体吐出ヘッドの製造方法が提供される。
【発明の効果】
【００１３】
本発明によれば、撥液層への液体の固着が長期間にわたって抑制される液体吐出ヘッド及びその製造方法が提供される。
【００１４】
また本発明によれば、液体吐出ヘッドの撥液層への液体の固着が抑制され、高い記録品位を長期間にわたって維持することができる記録方法が提供される。
【図面の簡単な説明】
【００１５】
【図１】本発明の一実施形態にかかる液体吐出ヘッドの例を示す模式的斜視図である。
【図２】本発明一実施形態にかかる液体吐出ヘッドの例を示す模式的断面図である。
【図３】本発明の一実施形態にかかる液体吐出ヘッドの製造方法の例を示す模式的断面図である。
【発明を実施するための形態】
【００１６】
本発明の実施形態にかかる液体吐出ヘッドは、液体を吐出する吐出口が形成された吐出口形成部材を有する液体吐出ヘッドであって、吐出口形成部材の表面に、（ａ）フッ素含有基を有する加水分解性シラン化合物とカチオン重合性基を有する加水分解性シラン化合物との縮合物と、（ｂ）カチオン重合性基とエチレンオキシド鎖を有する化合物と、を含む組成物の硬化層を有することを特徴とする。上記（ａ）成分は撥液成分であり、上記（ｂ）成分は、エチレンオキシド鎖を有することにより撥液層に高い帯電防止性を付与する化合物である。（ａ）成分と（ｂ）成分とはともにカチオン重合性基を有していることから、両者の硬化反応により、（ｂ）成分である帯電防止性を有する化合物が（ａ）成分である縮合物中に組み込まれる。その結果、液体吐出ヘッドの表面への液体洗浄操作や拭き取り操作によっても帯電防止性を有する化合物が撥液層から脱落しづらく、帯電防止性の持続性が高い。
【００１７】
一方、特許文献２に記載されているように、帯電防止性を有する化合物として導電性コンパウンドを含む撥液層では、液体吐出ヘッドの表面への液体洗浄操作や拭き取り操作によって導電性コンパウンドが脱離しやすい。そのため、長期間の使用によって帯電防止性が徐々に低下していく。
【００１８】
また、帯電防止性を有する化合物としては、これらのほかに、アニオン界面活性剤、カチオン界面活性剤、両性活性剤、ノニオン界面活性剤等の一般的な界面活性剤も挙げられる。界面活性剤は、親水性の高さにより空気中の水分を吸着することで、帯電防止性を発現するものである。しかしながら、液体吐出ヘッドの表面への液体洗浄操作や拭き取り操作により水分が取り除かれることによりすぐに帯電防止性が失われるため、帯電防止性の持続性に乏しい。帯電防止性を維持するため界面活性剤をあらかじめ多量に添加することも考えられるが、撥液層に多量に添加した場合には、撥液性を阻害する恐れもある。
【００１９】
これに対し、本発明の実施形態にかかる液体吐出ヘッドの撥液層は、上記の通り、高い帯電防止性を有する化合物が撥液層中に強固に組み込まれるため、長期間持続して液体の固着を抑制することが可能である。
【００２０】
以下、図面を参照して、本発明の実施形態の例を具体的に説明する。
【００２１】
なお、以下において「液体吐出ヘッド」の応用例としてのインクジェット記録ヘッド（以下記録ヘッドとも呼称する）を例にとり本発明の実施形態を説明するが、本発明の実施形態はこれに限定されない。例えば、「液体吐出ヘッド」は、プリンタ、複写機、通信システムを有するファクシミリ、プリンタ部を有するワードプロセッサなどの装置、さらには各種処理装置と複合的に組み合わせた産業記録装置に搭載可能である。
【００２２】
そして、本明細書において「記録媒体」とは、紙、糸、繊維、布帛、皮革、金属、プラスチック、ガラス、木材、セラミックスなど、記録を行うことができる種々の媒体を指すものとする。また、本明細書内で用いられる「記録」とは、文字や図形などの意味を持つ画像を記録媒体に対して付与することだけでなく、パターンなどの意味を持たない画像を付与することも意味することとする。さらに、本明細書内で用いられる「インク」または「液体」とは、広く解釈されるべきものであり、記録媒体上に付与されることによって、画像、模様、パターン等の形成、記録媒体の加工、或いは記録媒体の処理に供される液体を言うものとする。ここで、記録媒体の処理としては、例えば、記録媒体に付与されるインク中の色材の凝固または不溶化による定着性の向上や、記録品位ないし発色性の向上、画像耐久性の向上などのことを言う。
【００２３】
＜記録ヘッド＞
図１は、本発明の一実施形態にかかる記録ヘッドの例を示す模式図である。
【００２４】
記録ヘッドは、液体を吐出するために利用されるエネルギーを発生するエネルギー発生素子２が所定のピッチで２列に並んで形成された基板１を有している。基板１には、液体の供給口３が、エネルギー発生素子２の２つの列の間に開口されている。基板１上には、吐出口形成部材４によって、各エネルギー発生素子２に対向する位置に設けられた吐出口５が形成されている。なお、吐出口５の位置は、上記のエネルギー発生素子２と対向する位置に限定されるものではない。また、吐出口形成部材４は、供給口３から各吐出口５に連通する個別の流路６を形成する流路形成部材としても機能している。基板１としては、流路６を構成する部材の一部として機能し、また、吐出口形成部材４の支持体として機能し得るものであれば、その形状、材質等に特に限定されることなく使用することができる。本実施形態においては、後述するように供給口３を異方性エッチングにより形成するため、シリコン基板を用いている。
【００２５】
この記録ヘッドは、吐出口５が開口する面が記録媒体の記録面に対面するように配置される。そして、供給口３を介して流路６内に充填されたインクに、エネルギー発生素子２によって発生するエネルギーが付与され、吐出口５からインク液滴を吐出させ、これを記録媒体に付着させることによって記録を行う。エネルギー発生素子２としては、熱によりエネルギーを発生する素子として電気熱変換素子（所謂ヒーター）等、力学的にエネルギーを発生する素子として、圧電素子等を用いることができる。
【００２６】
図２（ａ）は、上記記録ヘッドを、図１におけるＡ−Ａ’を通り基板１に垂直な断面で見た断面図である。なお、記録ヘッドには、図２（ｂ）に示すように、基板１と吐出口形成部材４との間に流路６の壁をなす流路形成部材８が設けられていてもよい。また、吐出口５の形状は、基板１側から吐出口５に向かうにつれて、基板１に平行な断面の面積が小さくなっていくような所謂テーパー形状であってもよい。
【００２７】
図２（ａ）及び（ｂ）に示すように、吐出口形成部材４の表面には撥液層７が設けられる。撥液層７は、吐出口５から吐出されるインクが記録ヘッドの表面への付着を抑制するものである。撥液層７は、上記の通り、（ａ）フッ素含有基を有する加水分解性シラン化合物とカチオン重合性基を有する加水分解性シラン化合物との縮合物（以下、単に「縮合物」とも呼称する）と、（ｂ）カチオン重合性基とエチレンオキシド鎖を有する化合物と、を含む組成物の硬化層である。以下に、撥液層７となる組成物を構成する各成分について詳しく述べる。
【００２８】
（ａ）フッ素含有基を有する加水分解性シラン化合物とカチオン重合性基を有する加水分解性シラン化合物との縮合物について
（ａ）成分は撥液成分である。（ａ）成分を含む組成物が硬化することにより得られる撥液層７は、加水分解性シラン化合物から生成するシロキサン骨格（無機骨格）と、カチオン重合性基を硬化させることによる骨格（有機骨格、エポキシ基を用いる場合はエーテル骨格）とを有する。これによっていわゆる有機−無機骨ハイブリッド硬化物材料となり、記録ヘッドの表面への拭き取り操作に対し高い耐久性を有する。また、（ａ）成分はカチオン重合性基を有しているため、フォトリソグラフィーによるパターン形成に対応する感光特性を有しており、パターニングにより精度の高い吐出口５を形成することが可能である。
【００２９】
フッ素含有基を有する加水分解性シラン化合物中のフッ素含有基としては、パーフルオロアルキル基またはパーフルオロポリエーテル基を含む基であることが好ましい。
【００３０】
パーフルオロアルキル基を有する加水分解性シラン化合物としては、下記式（９）で表される化合物が好適に用いられる。
【００３１】
ＣＦ３（ＣＦ２）ｎ−Ａ−ＳｉＸａＹ３−ａ    （９）
（式（９）中、Ａは二価の有機基、Ｘは加水分解性置換基、Ｙは非加水分解性置換基である。ｎは０以上２０以下の整数、ａは１以上３以下の整数である。）
式（９）中、Ｘは好ましくはメトキシ基またはエトキシ基である。ｎは好ましくは３以上１５以下の整数、より好ましくは５以上１０以下の整数である。Ａは、好ましくは、炭素数１０以下の有機基であり、より好ましくはメチレン基、エチレン基、プロピレン基、ブチレン基、メチレンオキシ基、エチレンオキシ基、プロピレンオキシ基およびブチレンオキシ基等の、炭素数６以下の二価のアルキレン基またはアルキレンオキシ基である。Ｙとしてはエチレン基が好ましい。
【００３２】
式（９）で表される化合物としては、以下の化合物：
ＣＦ３−Ｃ２Ｈ４−ＳｉＸ３；
Ｃ２Ｆ５−Ｃ２Ｈ４−ＳｉＸ３；
Ｃ４Ｆ９−Ｃ２Ｈ４−ＳｉＸ３；
Ｃ６Ｆ１３−Ｃ２Ｈ４−ＳｉＸ３；
Ｃ８Ｆ１７−Ｃ２Ｈ４−ＳｉＸ３；
Ｃ１０Ｆ２１−Ｃ２Ｈ４−ＳｉＸ３；
が含まれる。Ｘは、メトキシ基またはエトキシ基である。
【００３３】
これらの中でも、パーフルオロデシルエチルトリエトキシシラン（Ｃ８Ｆ１７−Ｃ２Ｈ４−Ｓｉ（ＯＣ２Ｈ５）３）またはトリデカフルオロ−１，１，２，２−テトラヒドロオクチルトリエトキシシラン（Ｃ６Ｆ１３−Ｃ２Ｈ４−Ｓｉ（ＯＣ２Ｈ５）３）が好ましい。
【００３４】
パーフルオロポリエーテル基を有する加水分解性シラン化合物としては、下記式（１０）〜（１３）で表される化合物のいずれかが好適に用いられる。
【００３５】
Ｆ−Ｒｐ−Ａ−ＳｉＸａＹ３−ａ    （１０）
（式（１０）中、Ｒｐはパーフルオロポリエーテル基、Ａは二価の有機基、Ｘは加水分解性置換基、Ｙは非加水分解性置換基である。ａは１以上３以下の整数である。）
Ｒ３−ａＸａＳｉ−Ａ−Ｒｐ−Ａ−ＳｉＸａＹ３−ａ    （１１）
（式（１１）中、Ｒは非加水分解性置換基であり、Ｙと同一であっても異なっていてもよい。Ｒｐ、Ａ、Ｘ、Ｙおよびａは式（１０）と同義である。）
【００３６】
【化１】
2019025911.tif 000003
（式（１２）中、Ｚは水素原子又はアルキル基、Ｑ１は２価の結合基である。ｍは１以上４以下の整数である。Ｒｐ、Ａ、Ｘ、Ｙおよびａは式（１０）と同義である。）
【００３７】
【化２】
2019025911.tif 000004
（式（１３）中、ｎは１又は２である。Ｑ２はｎ＝１のとき２価の結合基、ｎ＝２のとき３価の結合基である。Ｒｐ、Ａ、Ｘ、Ｙおよびａは式（１０）と同義である。）
【００３８】
前記式（１０）〜（１３）において、Ｒｐは下記式（１４）で表される基であることが好ましい。
【００３９】
【化３】
2019025911.tif 000005
（式（１４）中、ｏ、ｐ、ｑ及びｒはそれぞれ０以上３０以下の整数であり、ｏ、ｐ、ｑ及びｒの少なくとも一つは２以上の整数である。）
【００４０】
式（１４）中、ｏ、ｐ、ｑ及びｒはそれぞれ１以上３０以下の整数であることが好ましい。また、ｏ、ｐ、ｑ及びｒの合計が３以上１０以下の整数であることが撥液性および溶媒に対する溶解性の観点から好ましい。
【００４１】
式（１０）〜（１３）中、Ｒｐ内の繰り返し単位数（各繰り返し単位の繰り返し単位数）は１以上３０以下の整数であることが好ましい。パーフルオロポリエーテル基の構造にもよるが、繰り返し単位数は３以上２０以下の整数であることがより好ましい。Ｒｐの平均分子量（重量平均分子量）は、５００以上５０００以下であることが好ましく、５００以上〜２０００以下であることがより好ましい。Ｒｐの平均分子量が５００以上であることにより、十分な撥液性が得られる。また、Ｒｐの平均分子量が５０００以下であることにより、十分な溶媒への溶解性が得られる。なお、パーフルオロポリエーテル基を有する化合物はその特性上、繰り返し単位数の異なるものの混合物である場合が多い。また、パーフルオロポリエーテル基の平均分子量とは、前記式（１４）中の繰り返し単位で示される部分の総和の分子量の平均を示す。平均分子量はＧＰＣ（ゲル透過クロマトグラフィー）により測定した値である。
【００４２】
Ｘとしては、例えばハロゲン原子、アルコキシ基、アミノ基、水素原子等が挙げられる。これらの中でも、加水分解反応により脱離した基がカチオン重合反応を阻害せず、反応性の制御がしやすい観点から、メトキシ基、エトキシ基、プロポキシ基等の炭素数１以上６以下のアルコキシ基が好ましい。ＹおよびＲとしては、炭素数１以上２０以下のアルキル基、フェニル基等が挙げられる。Ｚのアルキル基としては、メチル基、エチル基、プロピル基等の炭素数１以上２０以下のアルキル基が挙げられる。Ｑ１及びＱ２としては、炭素原子、窒素原子等が挙げられる。Ａとしては、メチレン基、エチレン基、プロピレン基、ブチレン基、メチレンオキシ基、エチレンオキシ基、プロピレンオキシ基等の炭素数１以上１２以下のアルキレン基またはアルキレンオキシ基が挙げられる。またこれらの基は置換基を有してもよい。
【００４３】
パーフルオロポリエーテル基を有する加水分解性シラン化合物の好ましい具体例としては、下記式（１５）〜（１９）で表される化合物が挙げられる。
【００４４】
【化４】
2019025911.tif 000006
（式（１５）中、ｓは１以上３０以下の整数、ｍは１以上４以下の整数である。）
【００４５】
Ｆ−（ＣＦ２ＣＦ２ＣＦ２Ｏ）ｔ−ＣＦ２ＣＦ２−ＣＨ２Ｏ（ＣＨ２）３−Ｓｉ（ＯＣＨ３）３    （１６）
（式（１６）中、ｔは１以上３０以下の整数である。）
【００４６】
（Ｈ３ＣＯ）３Ｓｉ−ＣＨ２ＣＨ２ＣＨ２−ＯＣＨ２ＣＦ２−（ＯＣＦ２ＣＦ２）ｅ−（ＯＣＦ２）ｆ−ＯＣＦ２ＣＨ２Ｏ−ＣＨ２ＣＨ２ＣＨ２−Ｓｉ（ＯＣＨ３）３    （１７）
（式（１７）中、ｅおよびｆはそれぞれ１以上３０以下の整数である。）
【００４７】
【化５】
2019025911.tif 000007
（式（１８）中、ｇは１以上３０以下の整数である。）
【００４８】
【化６】
2019025911.tif 000008
（式（１９）中、Ｒｍはメチル基または水素原子、ｈは１以上３０以下の整数である。）
【００４９】
式（１５）〜（１９）中、繰り返し単位数であるｓ、ｔ、ｅ、ｆ、ｇ及びｈはそれぞれ３以上３０以下であることが好ましく、５以上２０以下であることがより好ましい。３以上であることにより撥液性が向上し、３０以下であることにより溶媒に対する溶解性が向上する。特にアルコール等の非フッ素系溶媒中で縮合反応を行う場合には、ｓ、ｔ、ｅ、ｆ、ｇ及びｈは３以上１０以下であることが好ましい。
【００５０】
市販のパーフルオロポリエーテル基を有する加水分解性シラン化合物としては、ダイキン工業（株）製「オプツールＤＳＸ」、「オプツールＡＥＳ」、信越化学工業（株）製「ＫＹ−１０８」、「ＫＹ−１６４」、住友スリーエム製「Ｎｏｖｅｃ１７２０」、ソルベイソレクシス製「フルオロリンクＳ１０」（いずれも、商品名）が挙げられる。
【００５１】
これらの中でも、パーフルオロポリエーテル基を有する加水分解性シラン化合物としては上記式（１９）で表される化合物が好ましい。
【００５２】
フッ素含有基を有する加水分解性シラン化合物としては、上記で挙げた加水分解性シラン化合物一種を用いてもよく、二種以上を併用してもよい。
【００５３】
カチオン重合性基を有する加水分解性シラン化合物としては、カチオン重合性基としてエポキシ基またはオキセタン基を有する加水分解性シラン化合物であることが好ましい。カチオン重合性基としては、入手の容易さおよび反応制御の観点から、エポキシ基であることがより好ましい。
【００５４】
カチオン重合性基を有する加水分解性シラン化合物としては、下記式（２０）で表される化合物が好適に用いられる。
【００５５】
Ｒｃ−ＳｉＸｂＹ３−ｂ    （２０）
（式（２０）中、Ｒｃはカチオン重合性基を有する非加水分解性置換基、Ｘは加水分解性置換基、Ｙは非加水分解性置換基、ｂは１以上３以下の整数である。）
【００５６】
さらに、フッ素含有基を有する加水分解性シラン化合物とカチオン重合性基を有する加水分解性シラン化合物に加え、撥液層７の物理的性質を制御するために、アルキル置換、アリール置換または非置換加水分解性シラン化合物も縮合させると良い。
【００５７】
これらのうち、アルキル置換、アリール置換加水分解性シラン化合物としては、下記式（２１）で表される化合物が好適に用いられる。
Ｒａ−ＳｉＸ（４−ｃ）    （２１）
（式（２１）中、Ｒａは、置換または非置換アルキルおよび置換および非置換アリールからなる群より選ばれる非加水分解性置換基、Ｘは加水分解性置換基、ｃは０以上３以下の整数である。）
【００５８】
式（２１）で表される化合物としては、テトラメトキシシラン、テトラエトキシシラン、テトラプロポキシシラン、メチルトリメトキシシラン、メチルトリエトキシシラン、メチルトリプロポキシシラン、エチルトリメトキシシラン、エチルトリエトキシシラン、エチルトリプロポキシシラン、プロピルトリメトキシシラン、プロピルトリエトキシシラン、プロピルトリプロポキシシラン、フェニルトリメトキシシラン、フェニルトリエトキシシラン、フェニルトリプロポキシシラン、ジフェニルジメトキシシラン、ジフェニルジエトキシシラン、ジメチルジメトキシシラン、ジメチルジエトキシシランが挙げられる。
【００５９】
縮合生成物の組成、すなわちフッ素含有基を有する加水分解性シラン化合物、カチオン重合性基を有する加水分解性シラン化合物およびアルキル置換、アリール置換または非置換加水分解性シラン化合物の組み合わせ比は、使用法によって適切に定められる。フッ素含有基を有する加水分解性シラン化合物の全加水分解性シラン化合物に対する添加量については、０．５モル％以上２０モル％以下、特には１モル％以上１０モル％以下であることが好ましい。添加量が０．５モル％以上であると高い撥液性が得られ、添加量が２０モル％以下であると均一な撥液層となる層１２を得ることができる。撥液層となる層１２の表面が十分に均一であると、吐出口５をパターニングする際の光が層１２の表面で散乱せず、パターニング精度が良好である。
【００６０】
さらに、カチオン重合性基を有する加水分解性シラン化合物と、アルキル置換、アリール置換または非置換加水分解性シラン化合物との組み合わせ比は、１０：１〜１：１０であることが好ましい。
【００６１】
縮合物は、フッ素含有基を有する加水分解性シラン化合物、カチオン重合性基を有する加水分解性シラン化合物、および、必要に応じて、アルキル置換、アリール置換または非置換加水分解性シラン化合物の加水分解反応を水の存在下で実行することによって調製される。
【００６２】
生成物の縮合の度合いは、縮合反応の温度、ｐＨ等によって適切に制御できる。さらに、金属アルコキシドを加水分解反応の触媒として用い、加水分解反応の結果として縮合の度合いを制御することも可能である。金属アルコキシドとしては、アルミニウムアルコキシド、チタンアルコキシド、ジルコニウムアルコキシドおよびその錯体（アセチルアセトン錯体等）が好ましい。
【００６３】
（ｂ）カチオン重合性基とエチレンオキシド鎖を有する化合物について
（ｂ）成分は撥液層７に帯電防止性を付与する化合物である。（ｂ）成分は、エチレンオキシド鎖を有するため導電性が高く、少量の添加で帯電防止性を発揮することができる。また、（ｂ）成分はカチオン重合性基を有していることから、上記（ａ）成分である縮合物中のカチオン重合性基と反応して縮合物中に組み込まれる。その結果、液体吐出ヘッドの表面への液体洗浄操作や拭き取り操作によって帯電防止性を有する化合物が撥液層７から脱落しづらく、帯電防止性の持続性が高い。さらにまた（ｂ）成分は、撥液成分としての（ａ）フッ素含有基を有する加水分解性シラン化合物とカチオン重合性基を有する加水分解性シラン化合物との縮合物と親和性が高く、液体吐出ヘッドの表面に均一に分散される。その結果、導電性コンパウンドの場合と異なり、撥液成分が局所的に存在しない箇所が形成されにくく、（ａ）成分による撥液性の発現を阻害しにくい。
【００６４】
（ｂ）カチオン重合性基とエチレンオキシド鎖を有する化合物は、カチオン重合性基を末端に有することが好ましく、帯電防止性が良好に発現することから片末端に有することが好ましい。
【００６５】
また、（ｂ）成分中のエチレンオキシド鎖の長さ、すなわち、構成するエチレンオキシドユニットの数は２以上１０以下であることが好ましい。エチレンオキシドユニットの数が２以上であると帯電防止性が特に良好である。また、エチレンオキシドユニットの数が１０以下であると、（ａ）成分の撥液性を阻害しにくいため、得られる撥液層７の撥液性が良好である。
【００６６】
カチオン重合性基としては、エポキシ基またはオキセタン基であることが好ましく、反応性の観点から、カチオン重合性基を有する加水分解性シラン化合物中のカチオン重合性基と同じであることが好ましい。
【００６７】
カチオン重合性基とエチレンオキシド鎖を有する化合物としては、下記式（１）〜（８）で表される化合物が好適に用いられる。
【００６８】
【化７】
2019025911.tif 000009
【００６９】
【化８】
2019025911.tif 000010
【００７０】
【化９】
2019025911.tif 000011
【００７１】
【化１０】
2019025911.tif 000012
【００７２】
【化１１】
2019025911.tif 000013
【００７３】
【化１２】
2019025911.tif 000014
【００７４】
【化１３】
2019025911.tif 000015
【００７５】
【化１４】
2019025911.tif 000016
【００７６】
（式（１）〜（８）中、ｍは０以上の整数、ｎは２以上１０以下の整数、ｌおよびｐは１以上の整数、ＲおよびＲ１は水素原子又はアルキル基、Ｒ２はアルキレン基である。）
【００７７】
式（１）〜（８）中、ＲおよびＲ１としては、水素原子又はメチル基、エチル基、プロピル基等の炭素数１以上４以下のアルキル基が挙げられる。Ｒ１としては水素原子が好ましい。Ｒ２としてはメチレン基、エチレン基等の炭素数１以上４以下のアルキレン基が挙げられる。Ｒ２としてはメチレン基が好ましい。ｍとしては０以上２以下の整数、ｎとしては２以上６以下の整数、ｌとしては１以上３以下の整数、ｐとしては１以上３以下の整数が好ましい。
【００７８】
組成物中の（ａ）成分と（ｂ）成分との混合比については、用いる化合物の種類に応じて適宜選択することができる。組成物中の（ｂ）成分の含有量は、（ａ）成分に対して０．０５質量％以上、特には０．５質量％以上であることが好ましく、５質量％以下、特には３質量％以下であることが好ましい。組成物中の（ｂ）成分の含有量が（ａ）成分に対して０．０５質量％以上であると、帯電防止性が良好である。また、組成物中の（ｂ）成分の含有量が（ａ）成分に対して５質量％以下であると撥液性が良好である。また、組成物中の（ｂ）成分のモル数は、フッ素含有基を有する加水分解性シラン化合物のモル数の等倍以下、特には５０％以下であることが好ましく、１０％以上であることが好ましい。（ｂ）成分のモル数がフッ素含有基を有する加水分解性シラン化合物のモル数の等倍以下であると、フッ素成分による撥液性の発現を阻害しにくいため、得られる撥液層７の撥液性が良好である。また、（ｂ）成分のモル数がフッ素含有基を有する加水分解性シラン化合物のモル数の１０％以上であると、帯電防止性が良好である。
【００７９】
＜記録ヘッドの製造方法＞
次いで、図３を参照して本発明の実施形態にかかる記録ヘッドの製造方法の例を説明する。
【００８０】
図３は、本実施形態にかかる記録ヘッドの製造方法の例を、工程に従って示す模式的断面図であり、断面の位置は図２と同様である。
【００８１】
まず、図３（ａ）に示すように、エネルギー発生素子２が表面に設けられた基板１を準備する。エネルギー発生素子２には、素子を動作させるための制御信号入力用電極（不図示）が接続されている。また、エネルギー発生素子２の耐用性の向上を目的とした保護層（不図示）や、吐出口形成部材４（流路形成部材８）と基板１との密着性の向上を目的とした密着向上層（不図示）等の各種機能層が設けられる場合がある。
【００８２】
次いで、図３（ｂ）に示すように、エネルギー発生素子２を含む基板１上に、感光性樹脂層９を形成する。感光性樹脂層９はいわゆるポジ型の感光性樹脂層である。感光性樹脂層９の形成には、スピンコートやスリットコート等の汎用的なソルベントコート法を適用できる。
【００８３】
次いで、図３（ｃ）に示すように、フォトリソグラフィー工程により感光性樹脂層９をパターニングして、インクの流路６の型となるパターン１０を形成する。パターン１０は、一層のポジ型感光性樹脂から構成されるだけではなく、多層構造や異種による二層以上の積層構造で形成されていても構わない。
【００８４】
このようにして流路パターン１０を形成した基板１上に、図３（ｄ）に示すように、吐出口形成部材４となる感光性樹脂層１１を形成する。感光性樹脂層１１はいわゆるネガ型の感光性樹脂層である。感光性樹脂層１１は、感光性樹脂を含む組成物を、スピンコート法、ロールコート法、スリットコート法等の方法で塗布することにより形成される。該組成物としては、光カチオン重合開始剤とカチオン重合性基を有する感光性樹脂とを含むことが好ましい。カチオン重合性基を有する感光性樹脂は、感光性樹脂層１１と撥液層となる層１２（後述する）とを一括で硬化させることで、撥液層となる層１２中の（ａ）成分である縮合物中のカチオン重合性基と反応し結合する。例えばカチオン重合性基がエポキシ基である場合はエーテル結合が形成される。その結果、感光性樹脂層１１と撥液層となる層１２とが強固に結合し、得られる撥液層７は吐出口形成部材４から剥離しにくく、撥液層７が高い耐久性を有するようになる。このとき、（ｂ）成分であるエチレンオキシド鎖を有する化合物中のカチオン重合性基も感光性樹脂層１１中のカチオン重合性基と反応し結合する。そのため、エチレンオキシド鎖を有する化合物が下層と強固に結合し、帯電防止性を長期間維持することができる。
【００８５】
感光性樹脂としては、高い機械的強度、下地との密着性、耐インク性と、吐出口５の微細なパターンをパターニングするための解像性等の様々な性能を満足することから、エポキシ樹脂を好適に用いることができる。
【００８６】
エポキシ樹脂としては、例えばビスフェノールＡとエピクロルヒドリンとの反応物のうち分子量がおよそ９００以上のもの、含ブロモビスフェノールＡとエピクロルヒドリンとの反応物を用いることができる。またフェノールノボラックあるいはｏ−クレゾールノボラックとエピクロルヒドリンとの反応物を用いることができる。また特開昭６０−１６１９７３号明細書、特開昭６３−２２１１２１号明細書、特開昭６４−９２１６号明細書、特開平２−１４０２１９号明細書に記載のオキシシクロヘキサン骨格を有する多官能エポキシ樹脂等があげられる。しかし、これらの化合物に限定されるものではない。また、エポキシ樹脂は、好ましくはエポキシ当量が２０００以下、さらに好ましくはエポキシ当量が１０００以下の化合物が好適に用いられる。これは、エポキシ当量が２０００を越えると、硬化反応の際に架橋密度が低下し、密着性、耐インク性に問題が生じる場合があるからである。
【００８７】
エポキシ樹脂を硬化させるための光カチオン重合開始剤としては、光照射により酸を発生する化合物を用いることができる。そのような化合物としては、特に制限はないが、例えば、芳香族スルフォニウム塩、芳香族ヨードニウム塩を用いることができる。芳香族スルフォニウム塩の例としては、みどり化学（株）より市販されている「ＴＰＳ−１０２、１０３、１０５」、「ＭＤＳ−１０３、１０５、２０５、３０５」、「ＤＴＳ−１０２、１０３」（いずれも商品名）を例示することができる。また、（株）アデカより市販されている「ＳＰ−１７０、１７２」（商品名）を挙げることができる。また芳香族ヨードニウム塩としては、みどり化学（株）より市販されている「ＤＰＩ−１０５」、「ＭＰＩ−１０３、１０５」、「ＢＢＩ−１０１、１０２、１０３、１０５」（いずれも商品名）を、好適に用いることができる。また、光カチオン重合開始剤の添加量は、目標とする感度となるよう任意の添加量とすることができる。光カチオン重合開始剤の添加量は、エポキシ樹脂に対して０．５〜５ｗｔ％の範囲が好ましい。また、必要に応じて波長増感剤を添加してもよく、該波長増感剤としては、例えば（株）アデカより市販されている「ＳＰ−１００」（商品名）が挙げられる。
【００８８】
さらに上記組成物に対して必要に応じて添加剤を適宜添加することが可能である。例えば、エポキシ樹脂の弾性率を下げる目的で可撓性付与剤を添加したり、あるいは下地との更なる密着力を得るためにシランカップリング剤を添加したりすることが挙げられる。
【００８９】
次いで、感光性樹脂層１１の上に、上記（ａ）成分と（ｂ）成分とを含む組成物を、スピンコート法、ロールコート法、スリットコート法等の方法で塗布して撥液層となる層１２を形成する。
【００９０】
次いで、マスク（不図示）を介してパターン露光を行い、現像処理を施して図３（ｅ）に示すように感光性樹脂層１１と撥液層となる層１２に吐出口５を形成する。感光性樹脂層１１と撥液層となる層１２とを一括で露光及び現像することにより、両層中のカチオン重合性基が反応し、耐久性が高く帯電防止性が高い撥液層７を得ることができる。なお、この際に流路パターン１０を同時に溶解除去することも可能である。このときの露光にはｉ線が好適に用いられる。ｉ線は３６５ｎｍを中心波長とし、半値幅が５ｎｍ程度のものが汎用されている。照射装置としては市販されているｉ線ステッパーを採用することができる。
【００９１】
次いで、図３（ｆ）に示すように、基板１を貫通するインク供給口３を形成する。インク供給口３の形成は、エッチング液耐性を有する樹脂組成物をエッチングマスクとして用い、異方性エッチングにより行うことができる。
【００９２】
次いで、図３（ｇ）に示すように、パターン１０を除去することでインクの流路６を形成する。さらに、必要に応じて加熱処理を施し、インク供給のための部材（不図示）の接合、エネルギー発生素子２を駆動するための電気的接合（不図示）を行って、記録ヘッドを完成させる。
【００９３】
＜記録方法＞
本発明の実施形態にかかる記録方法は、上記記録ヘッドを用い、電荷を有する分散剤若しくは樹脂で分散させた顔料を含む液体、又は、表面に電荷を有する基が直接若しくは原子団を介して結合している自己分散顔料を含む液体を、記録ヘッドから吐出することにより記録媒体に画像を記録するものである。
【００９４】
上記記録ヘッドは、種々の液体を吐出する際に用いることができるが、特に顔料を含むインク（液体）を用いて記録媒体に画像を形成する場合に、好適に用いることができる。顔料を含むインクは、顔料を液体中に安定的に存在させるために静電反発を利用することが多い。例えば、顔料を、電荷を有する分散剤又は樹脂で分散させたインクや、表面に電荷を有する基が直接若しくは原子団を介して結合している自己分散顔料を含むインクなどである。これらの顔料インクは、電荷を帯びているため、撥液層７が形成された吐出面の正電荷の局所的な分布により、撥液層７へ固着しやすい。本発明の実施形態にかかる上記記録ヘッドを用いれば、これらの電荷を有する顔料インクを使用した場合であっても、撥液層７が長期間にわたって高い帯電防止性を有するため、撥液層７へのインクの固着を抑制することができる。
【実施例】
【００９５】
以下に実施例を示し、本発明について、さらに説明する。
【００９６】
＜記録ヘッドの作製＞
（実施例１）
図３に示す工程に従って、インクジェットヘッドを作製した。
【００９７】
まず、図３（ａ）に示すように、エネルギー発生素子２としての電気熱変換素子（材質ＨｆＢ２からなるヒーター）と、インクの流路６を形成する部位にＳｉＮとＴａの積層膜（不図示）を有するシリコンの基板１を準備した。
【００９８】
次いで、図３（ｂ）に示すように、基板１上に、ポジ型感光性樹脂（東京応化工業（株）製ＯＤＵＲ）をスピンコートし、１２０℃で３分間のベークを行い、感光性樹脂層９を形成した。基板１上に形成された感光性樹脂層９の膜厚は、１４μｍであった。
【００９９】
引き続き、感光性樹脂層９のパターニングを行った。露光装置として、ウシオ電機製Ｄｅｅｐ−ＵＶ露光装置ＵＸ−３０００を用い、３００００ｍＪ／ｃｍ２の露光量にてパターン露光を行った。その後、メチルイソブチルケトンを用いて現像し、イソプロピルアルコールにてリンス処理を行い、膜厚（図中ａ）が１４μｍのパターン１０を形成した（図３（ｃ））。
【０１００】
次いで、図３（ｄ）に示すように、吐出口形成部材４を形成するためのネガ型感光性樹脂組成物をスピンコートして、感光性樹脂層１１を形成した。ネガ型感光性樹脂組成物としては、下記表１に記載の組成のものを用いた。表１中の配合量の単位は質量部である。感光性樹脂層１１の膜厚は、基板１上（図中ｂ）で２０μｍ、パターン１０上（図中ｃ）で１０μｍであった。
【０１０１】
【表１】
2019025911.tif 000017
【０１０２】
次いで、スリットコートにより撥液層となる層１２を感光性樹脂層１１上に形成した。層１２中の（ａ）成分である縮合物としては後述する縮合物を、組成物中の（ｂ）成分であるカチオン重合性基とエチレンオキシド鎖を有する化合物としては、下記式（２２）で表される化合物０．２４ｇ（０．００２４ｍｏｌ）を用いた。
【０１０３】
【化１５】
2019025911.tif 000018
【０１０４】
縮合物の合成は以下のようにして行った。γ−グリシドキシプロピルトリエトキシシラン２７．８４ｇ（０．１０００ｍｏｌ）、メチルトリエトキシシラン１７．８３ｇ（０．１０００ｍｏｌ）、パーフルオロデシルエチルトリエトキシシラン３．３５ｇ（０．００４７ｍｏｌ）、水１６．５８ｇ、およびエタノール３０．０５ｇを室温で５分間攪拌し、次に４８時間環流させ、フッ素含有基を有する加水分解性シラン化合物とカチオン重合性基を有する加水分解性シラン化合物との縮合物を得た。ここで、加水分解性シラン化合物の加水分解性基が全て加水分解・縮合したとして計算した理論上の固形分濃度は２８％であった。なお、２９Ｓｉ−ＮＭＲを測定し、縮合物の縮合度を計算したところ、８０％であった。
【０１０５】
次に、図３（ｅ）に示すように、吐出口５を形成するために、感光性樹脂層１１および層１２のパターニングを行った。露光装置として、キヤノン（株）製ｉ線ステッパーＦＰＡ−３０００ｉ５＋を用い、５０００Ｊ／ｍ２の露光量にてパターン露光した。その後、メチルイソブチルケトンにて現像、イソプロピルアルコールにてリンス処理を行った後、１００℃で６０分間の熱処理を行った。以上のようにして吐出口５を形成した。なお、本実施例では、露光時の吐出口パターンマスクとして、吐出口パターンに対応する部分が円形状のものを使用した。また、吐出口５形成のための露光、現像後でも、パターン１０は現像されず、形状を維持した状態で残存していた。
【０１０６】
次に、基板１の裏面にエッチングマスク（不図示）を形成し、図３（ｆ）に示すように、異方性エッチングによってインクの供給口３を形成した。なお、この際、エッチング液から吐出口形成面を保護する目的で、保護膜（東京応化工業（株）製ＯＢＣ）を感光性樹脂層１１上にあらかじめ塗布した。
【０１０７】
次いで、保護膜をキシレンにて溶解除去した後、ウシオ電機（株）製Ｄｅｅｐ−ＵＶ露光装置ＵＸ−３０００を用い、ネガ型レジスト越しに２５００００ｍＪ／ｃｍ２の露光量で全面露光を行い、パターン１０を可溶化した。引き続き乳酸メチル中に超音波を付与しつつ浸漬し、パターン１０を溶解除去した（図３（ｇ））。
【０１０８】
以上のようにして記録ヘッドを作製した。
【０１０９】
（実施例２）
（ｂ）成分として下記式（２３）で表される化合物０．２７ｇ（０．００２４ｍｏｌ）を用いた以外は全て実施例１と同様にして、記録ヘッドを作製した。
【０１１０】
【化１６】
2019025911.tif 000019
【０１１１】
（実施例３）
（ｂ）成分として下記式（２４）で表される化合物０．４８ｇ（０．００２４ｍｏｌ）を用いた以外は全て実施例１と同様にして、記録ヘッドを作製した。
【０１１２】
【化１７】
2019025911.tif 000020
【０１１３】
（実施例４）
（ｂ）成分として下記式（２５）で表される化合物０．５５ｇ（０．００２４ｍｏｌ）を用いた以外は全て実施例１と同様にして、記録ヘッドを作製した。
【０１１４】
【化１８】
2019025911.tif 000021
【０１１５】
（実施例５）
（ｂ）成分として下記式（２６）で表される化合物０．６４ｇ（０．００２４ｍｏｌ）を用いた以外は全て実施例１と同様にして、記録ヘッドを作製した。
【０１１６】
【化１９】
2019025911.tif 000022
【０１１７】
（実施例６）
（ｂ）成分である式（２２）で表される化合物の添加量を０．５４ｇ（０．００４８ｍｏｌ）とした以外は全て実施例１と同様にして、記録ヘッドを作製した。
【０１１８】
（実施例７）
（ｂ）成分である式（２２）で表される化合物の添加量を０．０２７ｇ（０．０００２４ｍｏｌ）とした以外は全て実施例１と同様にして、記録ヘッドを作製した。
【０１１９】
（比較例１）
（ｂ）成分のかわりにカーボンブラック５ｗｔ％（（ａ）成分に対して）を用いた以外は全て実施例１と同様にして、インクジェット記録ヘッドを作製した。
【０１２０】
（比較例２）
（ｂ）成分のかわりに下記式（２７）で表される化合物０．２５ｇ（０．００２４ｍｏｌ）を用いた以外は全て実施例１と同様にして、記録ヘッドを作製した。
【０１２１】
【化２０】
2019025911.tif 000023
【０１２２】
＜評価＞
以上のように作製した記録ヘッドについて以下の特性を評価した。各特性とその評価方法を以下に示し、その結果を下記表２に示す。
【０１２３】
（純水接触角）
微小接触角計（製品名：ＤｒｏｐＭｅａｓｕｒｅ、（株）マイクロジェット製）を用いて、純水に対する動的後退接触角θｒの測定を行なった。測定は、吐出口形成部材４の表面に一度顔料インクを拭き付けた後に水によって洗浄した後と、表面に顔料インクを吹き付けながら水素化ニトリルゴムのブレードを用いて５０００回ワイピング操作を行なった後とに実施した。表２中、それぞれの測定結果を「初期」と「耐久後」として示している。判定基準は以下の通りである。
純水接触角判定基準
Ａ：９５°以上
Ｂ：８０°以上９５°未満
Ｃ：７０°以上８０°未満
Ｄ：７０°以下
【０１２４】
（固着）
光学顕微鏡を用いて吐出口形成部材４の表面を観察し、インクの固着の有無について確認した。固着の評価は上記の純水接触角の測定と同様に、初期と耐久後にそれぞれ行った。判定基準は以下の通りである。
固着判定基準
Ａ：インクの固着無し
Ｂ：吐出口周囲のインク固着が、吐出口数の１０％未満で見られる。
Ｃ：吐出口周囲のインク固着が、吐出口数の１０％以上で見られる。
【０１２５】
【表２】
2019025911.tif 000024
【０１２６】
比較例１に示す通り、帯電防止性を有する化合物としてカーボンブラックを用いた場合、耐久後には、ノズル表面の撥液層へのインクの固着が見られた。カーボンブラックが撥液層から脱落したためと推測される。また、吐出口形成部材の表面は、初期から撥液性が十分に得られなかった。これは、多量のカーボンブラックを添加することによって、（ａ）成分による撥液性の発現が阻害されためと推測される。なお、比較例１において、初期と比べて耐久後に純水接触角が高くなっているのは、カーボンブラックが撥液層から脱落したことによって、撥液層本来の性能が得られたためと考えられる。
【０１２７】
比較例２では、初期の純水接触角及び固着評価は良好であったが、耐久後にはインクの固着が見られた。これは、ポリエチレンオキシド系化合物がカチオン重合性基を有しておらず、ポリエチレンオキシド系化合物が撥液層から脱落したためと推測される。なお、比較例１と異なり、撥液層の初期での純水接触角が高いのは、ポリエチレンオキシド系化合物はそもそも帯電防止性が高いために、撥液層への添加量が少量で済み、撥液性の発現を阻害しにくいためである。
【０１２８】
これら比較例に対して、実施例１〜５では、初期および耐久後のいずれにおいても、撥液層の純水接触角が高く、撥液層へのインクの固着が見られなかった。
【０１２９】
なお、実施例６では、実施例１と比較してポリエチレンオキシド系化合物の添加量を増やしたことで、純水接触角がやや低下することがわかる。さらに、実施例７では、実施例１と比較してポリエチレンオキシド系化合物の添加量を減らしたことで、帯電防止性がやや劣ることがわかる。しかし、いずれにおいても純水接触角および帯電防止性は比較的高い水準にあり、実用上問題ないレベルである。
【０１３０】
以上のように、本実施形態によれば、液体吐出ヘッドの吐出口形成部材の表面に設けられた撥液層の帯電防止性を維持することで、撥液層への液体の固着が長期間にわたって抑制される。
【符号の説明】
【０１３１】
４  吐出口形成部材
５  吐出口
７  撥液層
【図１】
2019025911.tif 000041
【図２】
2019025911.tif 000042
【図３】
2019025911.tif 000043